(57)【要約】【課題】  コンクリート構造物の表面に被覆層を備えたコンクリート構造体の施工時間を短縮する。【解決手段】  コンクリート構造物２の表面３に光硬化性を有するプライマー４を設け、このプライマー４の表面５に光硬化性を有する樹脂溶剤９Ａの塗布による樹脂層９ａを設けた後に、この樹脂層９ａの表面１０側から樹脂溶剤９Ａとプライマー４とに光を照射して樹脂溶剤９Ａとプライマー４とを硬化させたことを特徴とする。【選択図】        図１
2007051466.tif 000002
【特許請求の範囲】
【請求項１】
コンクリート構造物の表面に光硬化性を有するプライマーを設け、このプライマーの表面に光硬化性を有する樹脂溶剤の塗布による樹脂層を設けた後に、この樹脂層の表面側から樹脂溶剤とプライマーとに光を照射して樹脂溶剤とプライマーとを硬化させたことを特徴とするコンクリート構造体の施工方法。
【請求項２】
１液により形成されたプライマーと１液により形成された樹脂溶剤とを使用したことを特徴とする請求項１に記載のコンクリート構造体の施工方法。
【発明の詳細な説明】
【技術分野】
【０００１】
本発明は、施工時間を短縮可能なコンクリート構造体の施工方法に関する。
【背景技術】
【０００２】
コンクリート構造物の表面にプライマーを塗布し、このプライマーの表面上にメッシュ繊維シートと透明合成樹脂層とからなる透明性を有する被覆層を設けることによって、コンクリート構造物の表面のコンクリートの剥落防止、コンクリート構造物の表面状態の目視確認を可能としたコンクリート構造体が知られている（例えば、特許文献１等参照）。
【特許文献１】特開２００４−６０３５９号公報
【発明の開示】
【発明が解決しようとする課題】
【０００３】
従来のコンクリート構造体では、プライマーや被覆層の透明合成樹脂は、温度依存性（低温時に硬化遅延する）があるため、硬化速度が遅く、コンクリート構造体の施工時間が長くなる。また、異なる樹脂材料で形成されるプライマーと被覆層とが混ざらないようにするため、前工程であるプライマーがある程度硬化した後でなければプライマーの表面に被覆層を設けることができない。よって、プライマーがある程度硬化するまで時間がかかるため、コンクリート構造体の施工時間が長くなる。また、コンクリート構造体を構成するプライマーは主剤と硬化剤とを混合した溶液剤である。つまり、主剤と硬化剤との２液を混合して作るものである。従って、現場にて、使用量と混合割合に応じて２液の量をそれぞれ計量して混ぜ合わせることでプライマーを作る必要がある。この作成作業における主剤や硬化剤の計量ミスや２液の攪拌不足によって、硬化不良を起こすプライマーとなってしまう場合がある。このような不良を起こすプライマーを使用した場合には、コンクリート構造物の表面と被覆層との一体化が得られず、コンクリート構造物の表面を補強できないので、コンクリート構造物の表面のコンクリートの剥落防止を図れないという事態を招く可能性がある。
【課題を解決するための手段】
【０００４】
本発明のコンクリート構造体の施工方法は、コンクリート構造物の表面に光硬化性を有するプライマーを設け、このプライマーの表面に光硬化性を有する樹脂溶剤の塗布による樹脂層を設けた後に、この樹脂層の表面側から樹脂溶剤とプライマーとに光を照射して樹脂溶剤とプライマーとを硬化させたことを特徴とする。
１液により形成されたプライマーと１液により形成された樹脂溶剤とを使用したことも特徴とする。
【発明の効果】
【０００５】
本形態１のコンクリート構造体の施工方法によれば、プライマーの硬化を待たずにプライマーの表面に樹脂溶剤の塗布による樹脂層を形成できて、プライマーと樹脂溶剤とを光により一緒に硬化させることができて、硬化に要する時間を短くでき、コンクリート構造体の施工時間を短縮できる。
また、１液により形成されたプライマーと１液により形成された樹脂溶剤を使用したので、硬化不良のプライマーや硬化不良の樹脂溶剤の使用を回避できるので、コンクリート構造物の表面とプライマーと樹脂との一体化が得られ、コンクリート構造物の表面のコンクリート片の剥落及び劣化を防止できる。
樹脂溶剤の塗布厚さを調整することで樹脂層の厚さを調整できるので、コンクリート構造物の周りの環境に応じて樹脂層の厚さを調整することで、コンクリート構造物へのコンクリート劣化因子の侵入を防止できるコンクリート構造体１を得ることができる。
【発明を実施するための最良の形態】
【０００６】
図１；図２は本発明の最良の形態を示し、図１はコンクリート構造体の施工方法を示し、図２はコンクリート構造体の施工方法により得られるコンクリート構造体の断面を示す。
【０００７】
図２に示すように、本形態の施工方法により施工されるコンクリート構造体１は、コンクリート構造物２と、コンクリート構造物２の表面３に設けられたプライマー４と、プライマー４の表面５に設けられた被覆層６とにより形成される。後述するように、被覆層６はプライマー４の表面５に塗布した樹脂溶剤９Ａが硬化した樹脂９により形成される。プライマー４と樹脂溶剤９Ａとが、光透過性及び光硬化性を有する材料で形成される。尚、光硬化性を有する材料は光を透過して硬化するので光透過性も有する。逆に、光透過性を有する材料が必ず光硬化性を有するとは限らない。プライマー４は、粘性の低い液剤であり、コンクリート構造物２や被覆層６との付着性に優れ、耐アルカリ性を有する。プライマー４を用いることで、コンクリート構造物２と被覆層６との一体性が高まり、コンクリート構造体１の強度が上がる。プライマー４と樹脂溶剤９Ａとが太陽光、可視光、紫外線などの光により硬化することで、コンクリート構造物２とプライマー４と被覆層６とが一体化されてコンクリート構造体１が形成される。プライマー４は、例えば主たる材料がエポキシアクリレート系樹脂であって、１液の溶剤である。樹脂９を形成する樹脂溶剤９Ａも、例えば主たる材料がエポキシアクリレート系樹脂であって、１液の溶剤である。樹脂９を形成する樹脂溶剤９Ａの方がプライマー４の溶剤より一般的に粘度が高い。
【０００８】
次に図１に基づいて本形態１のコンクリート構造体１の施工方法を説明する。まず、コンクリート構造物２の表面３にプライマー４を塗る（以上、図１（ａ）参照）。プライマー４の塗布後、当該プライマー４の硬化を待たずに、この硬化していないプライマー４の表面５に樹脂溶剤９Ａを塗布する（以上、図１（ｂ）参照）。この場合、プライマー４と樹脂溶剤９Ａとが混ざるが、プライマー４と樹脂溶剤９Ａとは同じ系統の樹脂なのでプライマー４と樹脂溶剤９Ａの性能に影響はない。そして、塗布された樹脂溶剤９Ａによる樹脂層９ａの表面１０側から光を照射する。この光が樹脂溶剤９Ａによる樹脂層９ａ及びプライマー４を透過し、樹脂溶剤９Ａとプライマー４とを硬化させる。これにより、樹脂層９ａの脂溶剤９Ａが硬化した樹脂９による被覆層６が形成され、被覆層６とプライマー４とコンクリート構造物２とが一体化されたコンクリート構造体１を得る（図２参照）。プライマー４と被覆層６とによってコンクリート構造物２の表面３を保護する工事を表面保護工といい、コンクリート構造物２の表面３を保護するプライマー４と被覆層６との構造体を表面保護構造体という。
【０００９】
本形態１のコンクリート構造体１によれば、被覆層６を形成する樹脂溶剤９Ａとプライマー４とが、光透過性及び光硬化性を有する材料で形成されたので、樹脂溶剤９Ａとプライマー４の硬化に要する時間を短くでき、施工時間を短縮できる。また、コンクリート構造物２の表面３の状態を目視で点検できる。また、樹脂溶剤９Ａが硬化した被覆層６により、コンクリート構造物２へのコンクリート劣化因子の侵入防止を図ることができる。例えば、下水道のコンクリート壁の表面にプライマー４と被覆層６とによる表面保護構造体を設けることで、硫化水素、塩分などのコンクリート劣化因子のコンクリート壁への侵入を防止できるコンクリート構造体１を得ることができる。
本形態１のコンクリート構造体１の施工方法によれば、プライマー４の硬化を待たずに、このプライマー４の表面５に樹脂溶剤９Ａの塗布による樹脂層９ａを形成した後に、樹脂層９ａの表面１０側から樹脂溶剤９Ａとプライマー４に光を照射して硬化させたので、樹脂溶剤９Ａとプライマー４を一緒に硬化させることができて、硬化に要する時間を短くでき、コンクリート構造体１の施工時間をさらに短縮できる。
また、１液により形成されたプライマー４と１液により形成された樹脂溶剤９Ａを使用したので、主剤と硬化剤との２液を混合してプライマーや樹脂溶剤を作成する場合のような、計量ミスや攪拌不足を無くせる。よって、硬化不良を起こすプライマーや硬化不良を起こす樹脂溶剤の使用を回避できるので、コンクリート構造物２の表面３とプライマー４と被覆層６との一体化が得られ、コンクリート構造物２の表面３のコンクリート片の剥落及び劣化を防止できる。
また、樹脂溶剤９Ａの塗布厚さを調整することで被覆層６の厚さを調整できるので、コンクリート構造物２の周りの環境に応じて被覆層６の厚さを調整することで、コンクリート構造物２へのコンクリート劣化因子の侵入防止を図ることができるコンクリート構造体１が得られる。
【産業上の利用可能性】
【００１０】
上述のようにプライマー４の硬化を待たずに次の工程に進むようにすれば施工時間の短縮効果が大きい。しかしながら、プライマー４の硬化を待ってから次の工程に進むようにした場合でも、プライマー４が光硬化性を有する材料で形成されているため、硬化時間が短いので、光硬化性のプライマー４を使用しない従来工法と比べて施工時間を短縮できる。
【図面の簡単な説明】
【００１１】
【図１】コンクリート構造体の施工方法を示す工程図（最良の形態１）。
【図２】コンクリート構造体の断面図（最良の形態１）。
【符号の説明】
【００１２】
１  コンクリート構造体、２  コンクリート構造物、
３  コンクリート構造物の表面、４  プライマー、５  プライマーの表面、
６  被覆層、９  樹脂、９Ａ  樹脂溶剤、９ａ  樹脂層、１０  樹脂層の表面。
【図１】
2007051466.tif 000003
【図２】
2007051466.tif 000004